(57)【特許請求の範囲】
【請求項１】
結着樹脂と、Ａｌ及びＭｇから選ばれる少なくとも１種以上の元素と、を含有するトナー粒子を有し、
前記トナー粒子に含有される炭素の換算粒径に対する、前記トナー粒子に含有される前記Ａｌ及びＭｇから選ばれる少なくとも１種以上の元素の換算粒径の傾きが０．２５以上１．０以下であり、
前記トナー粒子に含有される炭素の換算粒径に対する、前記トナー粒子に含有される前記Ａｌ及びＭｇから選ばれる少なくとも１種以上の元素の換算粒径の絶対偏差の平均値が０．０５以下である、静電潜像現像用トナー。
【請求項２】
前記トナー粒子は、少なくともＡｌを含有する、請求項１に記載の静電潜像現像用トナー。
【請求項３】
前記トナー粒子は、３−ヒドロキシ-２，２’−イミノジコハク酸を結着樹脂の成分として含有する、請求項１又は請求項２に記載の静電潜像現像用トナー。
【請求項４】
請求項１から請求項３までのいずれか１項に記載の静電潜像現像用トナーを含む、静電潜像現像用現像剤。
【請求項５】
請求項１から請求項３までのいずれか１項に記載の静電潜像現像用トナーが収納された、トナーカートリッジ。
【請求項６】
請求項４に記載の静電潜像現像用現像剤が収納された現像手段を備えた、プロセスカートリッジ。
【請求項７】
潜像保持体と、
前記潜像保持体の表面に静電潜像を形成させる静電潜像形成手段と、
前記潜像保持体の表面に形成された前記静電潜像を、請求項１から請求項３までのいずれか１項に記載の静電潜像現像用トナーを含む現像剤により現像してトナー像を形成する現像手段と、
前記潜像保持体の表面に形成された前記トナー像を被転写体上に転写する転写手段と、
前記トナー像が転写された後に前記潜像保持体に残留したトナーを除去するトナー除去手段と、を有する、画像形成装置。
【発明の詳細な説明】
【技術分野】
【０００１】
本発明は、静電潜像現像用トナー、静電潜像現像用現像剤、トナーカートリッジ、プロセスカートリッジ、及び画像形成装置に関する。
【背景技術】
【０００２】
特許文献１には、像担持体と、該像担持体の表面に潜像を形成する潜像形成手段と、前記像担持体の表面に形成された潜像をトナーにより現像してトナー像を形成する現像手段と、前記像担持体の表面に形成されたトナー像を被転写体に転写する転写手段と、転写後の像担持体表面の残留トナーを除去するクリーニングブレードを備えるクリーニング手段と、を具備した画像形成装置であって、前記トナーが、平均形状指数ＳＦが１００〜１３５の範囲であるトナー粒子と、平均粒径５０〜５００ｎｍの外添剤とからなり、前記クリーニング手段に備えられるクリーニングブレードが、１０℃における反発弾性が３５％以上である弾性体からなることを特徴とする画像形成装置が開示されている。
【０００３】
特許文献２には、結着樹脂と着色剤と離型剤とを含有する静電荷像乾式トナー組成物であって、前記トナー組成物が、さらに体積平均一次粒径の異なる２種以上の無機酸化物微粉末を含有しており、前記無機酸化物微粉末の１種はガラス転移温度が４０℃以上の樹脂成分で表面を被覆された無機酸化物微粉末であることを特徴とする静電荷像乾式トナー組成物が開示されている。
【０００４】
特許文献３には、個数基準で粒子分布曲線において、１．０〜２．０μｍの間にピークまたは極大値があり、１．０〜２．０μｍの割合が０．１〜５．０％であり、かつ６．３５μｍ以上の割合が５．０％以下であることを特徴とする静電潜像現像用トナーが開示されている。
【０００５】
特許文献４には、感光体上に帯電、像露光を行って形成した静電潜像を、現像剤にて現像し形成したトナー画像を転写材上に転写後、感光体上をブラシ状のクリーニング部材及びゴムブレードにより残留トナーを清掃除去する工程を繰り返す画像形成方法において、該トナーが、形状係数の変動係数が１６％以下であり、個数粒度分布における個数変動係数が２７％以下であることを特徴とする画像形成方法が開示されている。
【０００６】
特許文献５には、少なくとも結着樹脂及び金属錯化合物、着色剤からなるトナー粒子と１種以上の外部添加剤とを含有する静電潜像現像剤用トナーにおいて、該トナーの個数平均粒径と体積平均粒径の関係が体積平均粒径／個数平均粒径≦１．２、かつ、トナー母体の帯電量Ａと外添剤を添加したトナーの帯電量Ｂとの関係がＢ／Ａ≦１．２であり、更に、該静電潜像現像剤用トナーが、トナー粒子の結着樹脂由来の炭素に起因する発光電圧をＸとし、金属錯化合物由来の元素に起因する発光電圧をＹとして、ＸとＹの原点を通る直線に一次回帰したときの各元素の絶対偏差が０．０８より小さく、Ｙ＝０の直線上に存在する粒子に由来するＸの総計がその他の粒子に由来するＸの総計に対して、５％以下であることを特徴とする静電潜像現像剤用トナーが開示されている。
【０００７】
特許文献６には、結着樹脂と、着色剤と、２価以上の金属とを含有する静電荷像現像用トナーにおいて、前記２価以上の金属の、母材遊離率が１８％以下であり、且つ、金属元素遊離率が１５％以下であることを特徴とする静電荷像現像用トナーが開示されている。
【先行技術文献】
【特許文献】
【０００８】
【特許文献１】特開２００２−７２８０４公報
【特許文献２】特開２００４−１０９６６７公報
【特許文献３】特開２００４−４６１１３公報
【特許文献４】特開２００２−２３４０８公報
【特許文献５】特開２００２−１８９３０９公報
【特許文献６】特開２００６−１４６０５６公報
【発明の概要】
【発明が解決しようとする課題】
【０００９】
本発明の目的は、下記傾き及び絶対偏差が特定の範囲から外れる場合に比較して、クリーニング性の低下が抑制される静電潜像現像用トナーを提供することである。
【課題を解決するための手段】
【００１０】
請求項１に係る発明は、
結着樹脂と、Ａｌ及びＭｇから選ばれる少なくとも１種以上の元素と、を含有するトナー粒子を有し、
前記トナー粒子に含有される炭素の換算粒径に対する、前記トナー粒子に含有される前記Ａｌ及びＭｇから選ばれる少なくとも１種以上の元素の換算粒径の傾きが０．２５以上１．０以下であり、
前記トナー粒子に含有される炭素の換算粒径に対する、前記トナー粒子に含有される前記Ａｌ及びＭｇから選ばれる少なくとも１種以上の元素の換算粒径の絶対偏差の平均値が０．０５以下である、静電潜像現像用トナーである。
【００１１】
請求項２に係る発明は、
前記トナー粒子は、少なくともＡｌを含有する、請求項１に記載の静電潜像現像用トナーである。
【００１２】
請求項３に係る発明は、
前記トナー粒子は、３−ヒドロキシ-２，２’−イミノジコハク酸を結着樹脂の構成成分として含有する、請求項１又は請求項２に記載の静電潜像現像用トナーである。
【００１３】
請求項４に係る発明は、
請求項１から請求項３までのいずれか１項に記載の静電潜像現像用トナーを含む、静電潜像現像用現像剤である。
【００１４】
請求項５に係る発明は、
請求項１から請求項３までのいずれか１項に記載の静電潜像現像用トナーが収納された、トナーカートリッジである。
【００１５】
請求項６に係る発明は、
請求項４に記載の静電潜像現像用現像剤が収納された現像手段を備えた、プロセスカートリッジである。
【００１６】
請求項７に係る発明は、
潜像保持体と、
前記潜像保持体の表面に静電潜像を形成させる静電潜像形成手段と、
前記潜像保持体の表面に形成された前記静電潜像を、請求項１から請求項３までのいずれか１項に記載の静電潜像現像用トナーを含む現像剤により現像してトナー像を形成する現像手段と、
前記潜像保持体の表面に形成された前記トナー像を被転写体上に転写する転写手段と、
前記トナー像が転写された後に前記潜像保持体に残留したトナーを除去するトナー除去手段と、を有する、画像形成装置である。
【発明の効果】
【００１７】
本発明の請求項１に係る発明によれば、上記傾き及び絶対偏差が特定の範囲から外れる場合に比較して、クリーニング性の低下が抑制される。
【００１８】
請求項２に係る発明によれば、トナー粒子がＡｌを含有しない場合に比較して、クリーニング性がさらに向上する。
【００１９】
請求項３に係る発明によれば、トナー粒子が３−ヒドロキシ-２，２’−イミノジコハク酸を含有しない場合に比較して、定着画像の耐久性が低下する。
【００２０】
請求項４に係る発明によれば、トナーにおける上記傾き及び絶対偏差が特定の範囲から外れる場合に比較して、クリーニング性の低下が抑制される。
【００２１】
請求項５に係る発明によれば、トナーにおける上記傾き及び絶対偏差が特定の範囲から外れる場合に比較して、クリーニング性の低下が抑制される。
【００２２】
請求項６に係る発明によれば、トナーにおける上記傾き及び絶対偏差が特定の範囲から外れる場合に比較して、クリーニング性の低下が抑制される。
【００２３】
請求項７に係る発明によれば、トナーにおける上記傾き及び絶対偏差が特定の範囲から外れる場合に比較して、クリーニング性の低下が抑制される。
【図面の簡単な説明】
【００２４】
【図１】本実施形態の画像形成装置の一例を示す概略構成図である。
【図２】本実施形態のプロセスカートリッジの一例を示す概略構成図である。
【発明を実施するための形態】
【００２５】
以下、本発明の実施形態について詳細に説明する。
［静電潜像現像用トナー］
本実施形態の静電潜像現像用トナー（以下、単に「トナー」と称する場合がある）は、少なくともトナー粒子を含み、トナー粒子は、結着樹脂と、Ａｌ及びＭｇから選ばれる少なくとも１種以上の元素（以下、「特定金属元素」と称する場合がある）と、を含有する。
【００２６】
またトナー粒子に含有される炭素の換算粒径（以下「Ｒｃ」と称する場合がある）に対する特定金属元素の換算粒径（以下「Ｒｍ」と称する場合がある）の傾き（以下「換算粒径の傾き」と称する場合がある）が０．２５以上１．０以下であり、Ｒｃに対するＲｍの絶対偏差の平均値（以下「絶対偏差の平均値」と称する場合がある）が０．０５以下である。なお、トナー粒子中に特定金属元素が二種以上含まれている場合は、Ａｌの換算粒径及びＭｇの換算粒径の合計を上記「換算粒径Ｒｍ」とする。
【００２７】
ここで、ある元素についての換算粒径は、トナー粒子１個に含まれる原子のうち、対象となる元素の原子を球形の単体と仮定した時の等価粒径である。すなわち換算粒径は、対象となる元素の原子数の三乗根とその元素に固有の係数との積として求められる値である。
また上記「換算粒径の傾き」とは、換算粒径Ｒｃを横軸（ｘ軸）、換算粒径Ｒｍを縦軸（ｙ軸）、としたときにおけるＲｍとＲｃとの関係を示すグラフに、最小二乗法を適用して導出された回帰式「ｙ＝ａｘ＋ｂ」の係数ａを示す。
さらに上記「絶対偏差」とは、それぞれのトナー粒子に対するＲｍとＲｃの関係が上記回帰式からどの程度外れているかを示すものであり、下記式で表される。また上記「絶対偏差の平均値」は、それぞれのトナー粒子における絶対偏差の平均値であり、上記回帰式に対する上記グラフのバラツキを示すものである。
式：  絶対偏差  ＝  ｜（Ｒｍ−ａ×Ｒｃ）／Ｒｃ｜
【００２８】
本実施形態においては、上記換算粒径の傾きと上記絶対偏差の平均値とが特定の範囲に入ることにより、クリーニング特性の低下が抑制される。その理由は以下のように推測される。
トナー粒子中に含まれる特定金属元素は、結着樹脂のイオン架橋に寄与すると考えられる。そのため、イオン架橋に寄与する特定金属元素が含まれる割合が多いほどトナー粒子が硬く、少ないほどトナー粒子が軟らかいと考えられる。
【００２９】
そして、本実施形態ように上記絶対偏差の平均値が小さいトナーは、絶対偏差の平均値が大きい場合に比べて、上記特定金属元素の割合のバラツキが小さいため、結着樹脂におけるイオン架橋の偏りが小さく、トナーの硬さのバラツキが小さいと考えられる。そのため、過度に軟らかいトナーや過度に硬いトナーの数が少ないと考えられる。
またそれに加えて本実施形態のトナーは、上記換算粒径の傾きが特定の範囲に入るため、上記換算粒径の傾きが特定の範囲よりも大きい場合や小さい場合に比べて、上記特定金属元素が適度に含まれていると考えられる。すなわち本実施形態のトナーは、トナーが硬すぎたり軟らかすぎたりしない程度に、結着樹脂が特定金属元素によってイオン架橋されていると考えられる。
【００３０】
よって本実施形態のトナーを用いると、適度な硬さのトナーがバラツキなく存在しているため、軟らかすぎるトナーが潜像保持体の表面に残留したときに起こりやすい潜像保持体表面のフィルミング（トナーの固着）や、硬すぎるトナーが潜像保持体の表面に残留したときに起こりやすい潜像保持体表面の摩耗等が抑制されるため、良好にクリーニングされる状態が維持されると考えられる。
【００３１】
上記換算粒径は、具体的には、例えば、装置としてパーティクルアナライザー（株式会社堀場製作所製、ＤＰ−１０００）を用い、以下のようにして測定される。
具体的には、まず、メンブランフィルター（ポリカーボネート）に捕集された測定対象となるトナー粒子を１個ずつ、Ｈｅガス（０．１％の酸素を含有するヘリウムガス）をキャリアとする特殊アスピレーターにより吸い上げて、Ｈｅマイクロ波誘導プラズマ（Ｈｅ−ＭＩＰ：電子密度５×１０１３ｃｍ−３、励起温度３３００Ｋ、２００００Ｋを超える電子温度を持つ非熱平衡型プラズマ）内へ導入し、この励起に伴う粒子の発光スペクトルを観測する。
【００３２】
ここで、特定の元素に特有の発光波長における発光強度は、粒子内に含まれる特定の元素の原子数に比例する。そのため特定の元素における換算粒径の値は、その発光強度（測定により検出された電圧の値）の三乗根と、特定の元素に固有の係数と、の積に比例する値として求められる。
上記発光強度（発光電圧）からそれぞれの元素の換算粒径を求める具体的な手段としては、例えば、パーティクルアナライザー（株式会社堀場製作所製、ＤＰ−１０００）に付属の解析ソフトを用いる方法が挙げられる。
【００３３】
トナー粒子に外添剤が外添されたトナーについて上記測定を行う場合、あらかじめ下記方法により外添剤を除去した後に、トナー粒子の観察を行う。外添剤を除去する方法としては、具体的には、界面活性剤などの分散剤を添加したイオン交換水に、観察に必要な量のトナーを分散し、超音波ホモジナイザー（ＵＳ−３００Ｔ：（株）日本精機製作所）などにより、超音波をかけて外添剤とトナー粒子を分離し、ろ過処理及び洗浄処理によりトナー粒子のみを取り出す方法が挙げられる。
【００３４】
なお、上記方法により観測された発光については、トナー粒子１個から１つの発光が得られることから、発光の回数からトナー粒子の個数が求められる。
さらに、トナー粒子のように１個の粒子中に複数の元素が含まれる場合、ある元素に起因する発光と他の元素に起因する発光とが同時に観測された場合を「同期」といい、同時でなく別々に観測された場合を「非同期」という。トナー粒子において、ある元素と他の元素とが「同期」であるか「非同期」であるかを調べることにより、両元素が一体となった状態で存在しているか（具体的には、例えば、外添剤がトナー粒子の本体部分に付着しているか否か、また内添剤が偏在しているか否か等）が判断される。
【００３５】
上記換算粒径の傾き（係数ａ）は、上記の通り０．２５以上１．０以下であり、０．３５以上０．４５以下が好ましい。換算粒径の傾きが上記範囲内であることにより、上記範囲よりも小さい場合に比べて、軟らかすぎる残留トナーによる潜像保持体表面のフィルミング（固着）が抑制され、クリーニング特性の低下が抑制される。また換算粒径の傾きが上記範囲内であることにより、上記範囲よりも大きい場合に比べて、残留トナーによる潜像保持体表面の摩耗が抑制され、クリーニング性の低下が抑制される。
【００３６】
また上記絶対偏差の平均値は、上記の通り０．０５以下であり、０．０２５以下であることが好ましい。絶対偏差の平均値が上記範囲内であることにより、上記範囲よりも大きい場合に比べて、過度に軟らかいトナー粒子や過度に硬いトナー粒子の存在に起因する、残留トナーによる潜像保持体表面のフィルミングや摩耗が抑制され、クリーニング性の低下が抑制される。
【００３７】
本実施形態においては、特定金属元素としてＡｌを用いることが望ましい。特定金属元素としてＡｌを用いると、他の特定金属元素を用いた場合に比べて、結着樹脂と特定金属元素とのイオン架橋の強度が高く、イオン架橋が維持されやすいと考えられる。そのため、例えば部分的にイオン架橋が外れることによるトナーの硬さのバラツキが抑制され、クリーニング性の低下が抑制されると考えられる。
【００３８】
本実施形態においては、トナー粒子中に３−ヒドロキシ-２，２’−イミノジコハク酸（以下「ＨＩＤＳ」と称する場合がある）を結着樹脂の構成成分として含まれることが望ましい。トナー粒子中にＨＩＤＳが含まれることにより、用紙上に定着されたトナー画像の耐久性が向上する。耐久性が向上するメカニズムは定かではないが、用紙は一般的にセルロースから構成されており、そのセルロースの分子中に含まれるヒドロキシル基と、同じくＨＩＤＳの分子中に含まれるヒドロキシル基との親和性が高いために、溶融したトナー粒子と用紙との接着性が向上し、トナー画像の耐久性が向上すると推測している。
【００３９】
以下、トナーを構成する各成分について詳細に説明する。
トナーは、上記の通り結着樹脂及び特定金属元素を含有するトナー粒子を有し、必要に応じて外添剤等のその他の成分を含んでもよい。またトナー粒子は、必要に応じて着色剤や離型剤等を含んでもよく、さらにその他の成分を含んでもよい。
【００４０】
＜結着樹脂＞
結着樹脂としては、例えば、スチレン、パラクロロスチレン、α−メチルスチレン等のスチレン類；アクリル酸メチル、アクリル酸エチル、アクリル酸ｎ−プロピル、アクリル酸ｎ−ブチル、アクリル酸ラウリル、アクリル酸２−エチルヘキシル、メタクリル酸メチル、メタクリル酸エチル、メタクリル酸ｎ−プロピル、メタクリル酸ラウリル、メタクリル酸２−エチルヘキシル等の（メタ）アクリル酸エステル類；アクリロニトリル、メタクリロニトリル等のエチレン性不飽和ニトリル類；ビニルメチルエーテル、ビニルイソブチルエーテル等のビニルエーテル類；ビニルメチルケトン、ビニルエチルケトン、ビニルイソプロペニルケトン等のビニルケトン類；エチレン、プロピレン、ブタジエンなどのポリオレフィン類；等の単量体などの重合体、若しくはこれらを２種以上組み合せた共重合体、又はこれらの混合物等が挙げられる。また結着樹脂として、例えば、エポキシ樹脂、ポリエステル樹脂、ポリウレタン樹脂、ポリアミド樹脂、セルロース樹脂、ポリエーテル樹脂等、非ビニル縮合系樹脂、これらと前記ビニル系樹脂との混合物、これらの共存下でビニル系単量体を重合して得られるグラフト重合体等が挙げられる。これらの樹脂は、１種類単独で用いてもよいし、２種以上を併用してもよい。
【００４１】
結着樹脂としては、上記樹脂の中でもポリエステル樹脂を用いることが好ましい。結着樹脂としてポリエステル樹脂を用いた場合は、他の樹脂を用いた場合に比べて、樹脂と特定金属元素との間に形成されるイオン架橋が安定であるため、樹脂中に形成されたイオン架橋のバラツキが小さくなると考えられる。
ポリエステル樹脂としては、例えば多価カルボン酸類と多価アルコール類との縮重合により得られるものが挙げられる。
【００４２】
多価カルボン酸の例としては、例えば、テレフタル酸、イソフタル酸、無水フタル酸、無水トリメリット酸、ピロメリット酸、ナフタレンジカルボン酸、などの芳香族カルボン酸類；無水マレイン酸、フマール酸、コハク酸、アルケニル無水コハク酸、アジピン酸などの脂肪族カルボン酸類；シクロヘキサンジカルボン酸などの脂環式カルボン酸類；が挙げられ、これらの多価カルボン酸が１種又は２種以上用いられる。
【００４３】
多価アルコールの例としては、例えば、エチレングリコール、ジエチレングリコール、トリエチレングリコール、プロピレングリコール、ブタンジオール、ヘキサンジオール、ネオペンチルグリコール、グリセリン、などの脂肪族ジオール類；シクロヘキサンジオール、シクロヘキサンジメタノール、水添ビスフェノールＡなどの脂環式ジオール類；ビスフェノールＡのエチレンオキサイド付加物、ビスフェノールＡのプロピレンオキサイド付加物などの芳香族ジオール類が挙げられる。これら多価アルコールの１種又は２種以上用いてもよい。
【００４４】
結着樹脂としては、結晶性樹脂及び非晶性樹脂が挙げられ、非晶性樹脂を単独で用いてもよく、非晶性樹脂と結晶性樹脂とを併用してもよい。
【００４５】
＜着色剤＞
カーボンブラック、クロムイエロー、ハンザイエロー、ベンジジンイエロー、スレンイエロー、キノリンイエロー、ピグメントイエロー、パーマネントオレンジＧＴＲ、ピラゾロンオレンジ、バルカンオレンジ、ウオッチヤングレッド、パーマネントレッド、ブリリアンカーミン３Ｂ、ブリリアンカーミン６Ｂ、デュポンオイルレッド、ピラゾロンレッド、リソールレッド、ローダミンＢレーキ、レーキレッドＣ、ピグメントレッド、ローズベンガル、アニリンブルー、ウルトラマリンブルー、カルコオイルブルー、メチレンブルークロライド、フタロシアニンブルー、ピグメントブルー、フタロシアニングリーン、マラカイトグリーンオキサレートなどの種々の顔料、または、アクリジン系、キサンテン系、アゾ系、ベンゾキノン系、アジン系、アントラキノン系、チオインジコ系、ジオキサジン系、チアジン系、アゾメチン系、インジコ系、フタロシアニン系、アニリンブラック系、ポリメチン系、トリフェニルメタン系、ジフェニルメタン系、チアゾール系などの各種染料等が挙げられ、これらを１種または２種以上混合して使用する。
【００４６】
トナー粒子における前記着色剤の含有量としては、例えば、結着樹脂１００質量部に対して、１質量部から３０質量部の範囲が挙げられる。また、必要に応じて表面処理された着色剤を使用したり、顔料分散剤を使用したりしてもよい。前記着色剤の種類を選択することにより、イエロートナー、マゼンタトナー、シアントナー、ブラックトナー等が得られる。
【００４７】
＜離型剤＞
離型剤としては、例えば、ポリエチレン、ポリプロピレン、ポリブテン等の低分子量ポリオレフィン類；加熱により軟化点を有するシリコーン類；オレイン酸アミド、エルカ酸アミド、リシノール酸アミド、ステアリン酸アミド等の脂肪酸アミド類；エステルワックス、カルナウバワックス、ライスワックス、キャンデリラワックス、木ロウ、ホホバ油等の植物系ワックス；ミツロウ等の動物系ワックス；モンタンワックス、オゾケライト、セレシン、パラフィンワックス、マイクロクリスタリンワックス、フィッシャートロプシュワックス等の鉱物、石油系ワックス、及びそれらの変性物が挙げられる。
離型剤の融解温度としては、例えば、５０℃以上１００℃以下の範囲が挙げられる。
離型剤のトナー粒子中の含有量としては、例えば０．５質量％以上１５質量％以下の範囲が挙げられる。
【００４８】
＜その他の添加剤＞
トナー粒子は、上記成分以外にも、必要に応じて帯電制御剤等の種々の成分を含んでもよい。帯電制御剤としては、例えば、４級アンモニウム塩、ニグロシン系化合物、アルミニウム、鉄、クロムなどの錯体を含む染料や、トリフェニルメタン系顔料など、通常使用される種々の帯電制御剤が挙げられる。
【００４９】
＜外添剤＞
トナー粒子表面に外添される外添剤としては、たとえば、無機粒子や有機粒子が挙げられる。
無機粒子としては、例えば、シリカ、アルミナ、チタニア、炭酸カルシウム、炭酸マグネシウム、リン酸カルシウム、酸化セリウム等が挙げられる。なお無機粒子の表面には、目的に応じて表面処理を施してもよい。
前記無機粒子の１次粒径としては、例えば、１ｎｍから２００ｎｍの範囲が挙げられ、その添加量としては、例えば、トナー１００質量部に対して、０．０１から２０質量部の範囲が挙げられる。
有機粒子としては、具体的には例えば、ポリフッ化ビニリデン、ポリテトラフルオロエチレン等のフッ素系樹脂粉末、ステアリン酸亜鉛、ステアリン酸カルシウム等の脂肪酸金属塩、ポリスチレン、ポリメチルメタクリレート等が挙げられる。
【００５０】
＜トナーの特性＞
トナーの体積平均粒径は、例えば、４μｍから９μｍの範囲が挙げられる。
なお、体積平均粒径の測定は、マルチサイザーＩＩ（ベックマン−コールター社製）を用いて、５０μｍのアパーチャー径で行う。この際、測定はトナーを電解質水溶液（アイソトン水溶液）に分散させ、超音波により３０秒以上分散させた後に行う。
【００５１】
＜トナーの製造方法＞
次に、トナーの製造方法について説明する。
本実施形態のトナーを製造する方法は特に限定されないが、具体的には、例えば、トナーを構成するトナー粒子の製造方法として凝集合一法を用いる方法等が挙げられる。
凝集合一法によるトナー粒子の製造方法としては、例えば、結着樹脂の粒子である樹脂粒子が分散した樹脂粒子分散液を調整する樹脂粒子分散液調整工程と、樹脂粒子を含む溶液に特定金属元素を含む凝集剤を添加して樹脂粒子及び特定金属元素を含む凝集粒子を形成する凝集粒子形成工程と、凝集粒子を樹脂粒子のガラス転移温度以上の温度に加熱して融合・合一する融合・合一工程と、を有する製造方法が挙げられる。
【００５２】
さらに、上記凝集合一法において、上記換算粒径の傾き及び絶対偏差の平均値を制御する手段としては、例えば、凝集粒子形成工程において、樹脂粒子を含む溶液に凝集剤を添加する速度（以下、「凝集剤添加速度」と称する場合がある）を調整することにより制御する方法や、凝集剤を添加する際の溶液の温度（以下、「凝集剤添加温度」と称する場合がある）を調整するにより制御する方法等が挙げられ、上記凝集剤添加速度及び凝集剤添加温度の両方を調整することにより制御してもよい。
【００５３】
凝集剤添加速度の調整により上記換算粒径の傾き及び絶対偏差の平均値を上記範囲内にする場合は、凝集剤添加速度を従来よりも遅くすることが望ましい。具体的な凝集剤添加速度、すなわち溶液に含まれる樹脂粒子１００ｇに対して凝集剤を添加する速度は、従来のトナー粒子を製造する場合は５．０ｇ／ｍｉｎ以上１０．０ｇ／ｍｉｎ以下であったのに対し、本実施形態においては、例えば０．１ｇ／ｍｉｎ以上１．０ｇ／ｍｉｎ以下であることが望ましく、０．１ｇ／ｍｉｎ以上０．２５ｇ／ｍｉｎ以下であることがより望ましい。
【００５４】
また、凝集剤添加温度の調整により上記換算粒径の傾き及び絶対偏差の平均値を上記範囲内にする場合は、凝集剤添加温度を従来よりも低くすることが望ましい。具体的な凝集剤添加温度は、従来のトナー粒子を製造する場合は２０℃以上３５℃以下であったのに対し、本実施形態においては、例えば３℃以上１０℃以下であることが望ましく、３℃以上６℃以下であることがより望ましい。
【００５５】
凝集剤添加速度及び凝集剤添加温度の調整により上記換算粒径の傾き及び絶対偏差の平均値が上記範囲内となる理由は定かではないが、以下のように推察される。
上記凝集剤に含まれる特定金属元素は、樹脂中においてイオン架橋を形成し、トナー粒子中に金属イオンとして残留すると考えられる。そこで、凝集剤添加速度を従来よりも遅くすることにより、溶液中における凝集剤の分散状態が良好になるため、個々のトナー粒子に残留する特定金属元素の量のバラツキが抑制され、上記絶対偏差の平均値が小さくなると考えられる。また、凝集剤添加速度を遅くすると、凝集剤添加量の調整により特定金属元素残留量を制御することも容易となり、上記傾きを上記範囲内にすることも容易になると考えられる。
【００５６】
さらに、凝集剤添加温度を従来よりも低くすることにより、金属イオンの易動度が高くなり、さらに金属イオンと架橋を形成する樹脂粒子表面における官能基の解離が抑制されるため、個々のトナー粒子に残留する特定金属元素の量のバラツキが抑制され、上記絶対偏差の平均値が小さくなると考えられる。
【００５７】
凝集粒子形成工程において用いられる上記特定金属元素を含む凝集剤としては、例えば以下の凝集剤が挙げられる。具体的には、Ａｌを含む凝集剤としては、例えば、塩化アルミニウム、硫酸アルミニウム、ポリ塩化アルミニウム、ポリ水酸化アルミニウム等が挙げられる。またＭｇを含む凝集剤としては、例えば、塩化マグネシウム、硫酸マグネシウム等が挙げられる。
【００５８】
凝集粒子形成工程においては、上記凝集剤の他に、必要に応じてキレート剤を用いてもよい。キレート剤としては、例えば、エチレンジアミン四酢酸（ＥＤＴＡ）、３−ヒドロキシ-２，２’−イミノジコハク酸（ＨＩＤＳ）等が挙げられるが、本実施形態においては特にＨＩＤＳを用いることが好ましい。本実施形態においてＨＩＤＳを用いることにより、定着画像の耐久性が向上する。
【００５９】
以下、上記凝集合一法によるトナー粒子の製造方法の各工程について詳細に説明する。
−各分散液調整工程−
樹脂粒子分散液の調整は、例えば、得られた樹脂を機械的せん断力によって乳化させる方法や、転相乳化法を用いる方法等が挙げられる。
転相乳化法による樹脂粒子分散液の調整方法の一例としては、例えば、結着樹脂を、有機溶媒（良溶媒）と水溶性溶媒（水溶性の貧溶媒）との混合液に溶解させ、必要に応じて中和剤（例えば、アンモニア等）や分散安定剤を添加し、攪拌下にて水溶性溶媒（例えば水）を滴下して乳化粒子を得た後、樹脂粒子分散液中の溶媒を除去して、乳化液（樹脂粒子分散液）を得る。なお、中和剤及び分散安定剤の投入順は変更してもよい。
【００６０】
機械的せん断力によって乳化させる方法としては、例えば、水系媒体と結着樹脂とを混合した溶液に、分散機により剪断力を与える方法が挙げられる。その際、加熱して樹脂成分の粘性を下げて粒子を形成してもよい。また分散剤を使用してもよい。
上記水系媒体としては、例えば、蒸留水、イオン交換水等の水、アルコール類などが挙げられ、１種単独で使用してもよいし、２種以上を併用してもよい。
【００６１】
樹脂粒子の大きさとしては、例えば、その平均粒径（体積平均粒径）で０．０８から０．８μｍの範囲が挙げられる。
樹脂粒子の体積平均粒径は、レーザー回析式粒度分布測定装置（ＬＡ−７００：堀場製作所製）を用いて測定する。測定法としては、分散液となっている状態の試料を固形分で２ｇになるように調整し、これにイオン交換水を添加して４０ｍｌにする。これをセルに投入し、２分待って、セル内の濃度が安定になったところで測定する。得られたチャンネルごとの体積平均粒径を、体積平均粒径の小さい方から累積し、累積５０％になったところを体積平均粒径とする。離型剤粒子及び着色剤粒子の体積平均粒径も同様の方法で測定する。
【００６２】
トナー粒子が着色剤や離型剤を含む場合は、必要に応じて、着色剤の粒子である着色剤粒子が分散した着色剤粒子分散液や、離型剤の粒子である離型剤粒子が分散した離型剤粒子分散液を、別途調整した後に上記樹脂粒子分散液と混合してもよい。
着色剤粒子分散液は、例えば、回転せん断型ホモジナイザーやボールミル、サンドミル、アトライター等のメディア式分散機、高圧対向衝突式の分散機を用いた分散液調整方法により調整される。また、分散時に極性を有するイオン性界面活性剤を用いてもよい。
離型剤粒子分散液は、例えば、イオン性界面活性剤や高分子酸や高分子塩基などの高分子電解質とともに、離型剤を水中に分散し、融解温度以上に加熱するとともに、ホモジナイザーや圧力吐出型分散機により粒子化することにより調製される。
着色剤粒子及び離型剤粒子の体積平均粒径としては、例えば、０．０８から０．８μｍの範囲が挙げられる。
【００６３】
−混合溶液調整工程−
着色剤粒子分散液や離型剤粒子分散液を、樹脂粒子分散液とは別に調整した場合は、混合溶液調整工程においてこれらの各分散液を混合して混合溶液を調整する。
【００６４】
−凝集粒子形成工程−
凝集粒子形成工程においては、樹脂粒子を含んだ溶液（原料分散液）を加熱し、溶液中の粒子を凝集させた凝集粒子を形成する。なお、上記原料分散液としては、樹脂粒子分散液をそのまま用いてもよいし、上記混合溶液を用いてもよい。
【００６５】
凝集粒子形成工程では、上記の通り、特定金属元素を含む凝集剤を添加することが望ましい。凝集剤を添加する方法としては、例えば、ボールミル、サンドミル、超音波分散機回転せん断型ホモジナイザーなどを用いて、凝集剤の粒子が分散した凝集剤粒子分散液を調整し、原料分散液に添加してもよい。上記凝集剤の粒子の体積平均粒径としては、例えば、１００ｎｍ以上５００ｎｍ以下の範囲が挙げられる。
また、特定金属元素を含む凝集剤の添加量としては、例えば、樹脂粒子（結着樹脂成分）１００質量部に対して、０．１質量部以上３．０質量部以下の範囲が挙げられる。
【００６６】
なお、凝集粒子形成工程における加熱は、例えば結着樹脂のガラス転移温度を下回る温度域（ガラス転移温度に対して２０℃乃至１０℃低い温度）で実施する。また凝集粒子の形成は、回転せん断型ホモジナイザーで攪拌下、温度が２０℃乃至３０℃の状態で上記凝集剤及びキレート剤を添加し、原料分散液のｐＨを酸性にすることによってなされる。
【００６７】
−付着工程−
凝集粒子形成工程を経た後には、必要であれば付着工程を実施してもよい。付着工程では、上記した凝集粒子形成工程を経て形成された凝集粒子の表面に、樹脂粒子を付着させることにより被覆層を形成する。これにより、コア層とこのコア層を被覆するシェル層（被覆層）とを含む、コア／シェル構造を有するトナー粒子が得られる。
被覆層の形成は、例えば、凝集粒子形成工程において凝集粒子（コア粒子）を形成した分散液中に、樹脂粒子分散液を追添加することにより行われる。なお、付着工程で利用する樹脂は、凝集粒子形成工程で利用するものと同一であっても異なっていてもよい。
【００６８】
−融合・合一工程−
凝集粒子形成工程、又は、凝集粒子形成工程および付着工程を経た後に実施される融合・合一工程は、これらの工程を経て形成された凝集粒子を含む懸濁液のｐＨを調整することにより、凝集の進行を止めた後、加熱を行うことにより凝集粒子を融合させる。
ｐＨの調整は、酸及び／またはアルカリを添加することによって行なわれる。酸は特に限定されないが、塩酸、硝酸、硫酸等の無機酸を０．１質量％以上５０質量％以下の範囲で含む水溶液を用いてもよい。アルカリは特に限定されないが、水酸化ナトリウム、水酸化カリウム等のアルカリ金属の水酸化物を０．１質量％以上５０質量％以下の範囲とした水溶液が挙げられる。
上述した組成コントロールを行った後、凝集粒子を加熱して融合させる。なお、融合は、例えば、樹脂のガラス転移温度より１０から３０℃高い温度以上の温度で加熱を行うことにより凝集粒子を融合させる。
【００６９】
−洗浄、乾燥工程等−
凝集粒子の融合・合一工程を終了した後、洗浄工程、固液分離工程、乾燥工程を経てトナー粒子を得る。洗浄工程としては、例えばイオン交換水で置換洗浄する方法が挙げられる。また、固液分離工程には特に制限はないが、吸引濾過、加圧濾過等が挙げられる。さらに、乾燥工程も特に制限はないが、例えば、凍結乾燥、フラッシュジェット乾燥、流動乾燥、振動型流動乾燥等が用いられる。
【００７０】
−外添工程−
乾燥後のトナー粒子は、そのままトナーとして用いてもよいが、必要に応じて既述した種々の外添剤を添加したトナーを作製してもよい。
外添剤を添加する方法としては、例えば、Ｖ型ブレンダー、ヘンシェルミキサー、レディゲミキサー等の混合機によって行う方法が挙げられる。
外添工程においては、必要に応じて種々の添加剤を添加してもよい。添加剤としては、例えば、流動化剤；ポリスチレン粒子、ポリメチルメタクリレート粒子、ポリフッ化ビニリデン粒子等のクリーニング助剤；転写助剤；等が挙げられる。
【００７１】
［静電潜像現像剤］
本実施形態の静電潜像現像用トナーは、そのまま一成分現像剤として、あるいは二成分現像剤として用いられる。二成分現像剤として用いる場合にはキャリアと混合して使用される。
【００７２】
二成分現像剤に使用し得るキャリアとしては、特に制限はなく、公知のキャリアが用いられる。例えば酸化鉄、ニッケル、コバルト等の磁性金属、フェライト、マグネタイト等の磁性酸化物や、これら芯材表面に樹脂被覆層を有する樹脂コートキャリア、磁性分散型キャリア等を挙げられる。またマトリックス樹脂に導電材料などが分散された樹脂分散型キャリアであってもよい。
【００７３】
キャリアに使用される被覆樹脂・マトリックス樹脂としては、ポリエチレン、ポリプロピレン、ポリスチレン、ポリビニルアセテート、ポリビニルアルコール、ポリビニルブチラール、ポリ塩化ビニル、ポリビニルエーテル、ポリビニルケトン、塩化ビニル−酢酸ビニル共重合体、スチレン−アクリル酸共重合体、オルガノシロキサン結合を含んで構成されるストレートシリコーン樹脂またはその変性品、フッ素樹脂、ポリエステル、ポリカーボネート、フェノール樹脂、エポキシ樹脂等が例示されるが、これらに限定されるものではない。
【００７４】
導電材料としては、金、銀、銅といった金属やカーボンブラック、更に酸化チタン、酸化亜鉛、硫酸バリウム、ホウ酸アルミニウム、チタン酸カリウム、酸化スズ、カーボンブラック等が例示されるが、これらに限定されるものではない。
【００７５】
またキャリアの芯材としては、鉄、ニッケル、コバルト等の磁性金属、フェライト、マグネタイト等の磁性酸化物、ガラスビーズ等が挙げられるが、キャリアを磁気ブラシ法に用いるときは、例えば磁性材料を用いる。キャリアの芯材の体積平均粒径としては、一般的には、例えば１０から５００μｍの範囲にある。
【００７６】
またキャリアの芯材の表面に樹脂被覆するには、前記被覆樹脂、および必要に応じて各種添加剤を適当な溶媒に溶解した被覆層形成用溶液により被覆する方法等が挙げられる。溶媒としては、特に限定されるものではなく、使用する被覆樹脂、塗布適性等を勘案して選択すればよい。
【００７７】
具体的な樹脂被覆方法としては、キャリアの芯材を被覆層形成用溶液中に浸漬する浸漬法、被覆層形成用溶液をキャリアの芯材表面に噴霧するスプレー法、キャリアの芯材を流動エアーにより浮遊させた状態で被覆層形成用溶液を噴霧する流動床法、ニーダーコーター中でキャリアの芯材と被覆層形成溶液とを混合し、溶剤を除去するニーダーコーター法等が挙げられる。
【００７８】
前記二成分現像剤における本実施形態のトナーと上記キャリアとの混合比（質量比）は、例えば、トナー：キャリア＝１：１００から３０：１００程度の範囲が挙げられる。
【００７９】
［トナーカートリッジ、画像形成装置、及びプロセスカートリッジ］
次に、本実施の形態におけるトナーカートリッジ（以下、単に「カートリッジ」と略す場合がある）について説明する。カートリッジは、上記本実施形態のトナーを収納する。またカートリッジは、画像形成装置に脱着される構造であってもよい。
【００８０】
本実施の形態における画像形成装置は、潜像保持体と、潜像保持体の表面に静電潜像を形成させる静電潜像形成手段と、トナーを含む現像剤により静電潜像を現像してトナー像を形成する現像手段と、潜像保持体上に形成されたトナー像を被転写体上に転写する転写手段と、トナー像が転写された後に潜像保持体に残留したトナーを除去するトナー除去手段と、を有し、現像剤が記述した静電潜像現像用現像剤であることを特徴とする。
【００８１】
本実施形態では、上記現像剤を用いており、現像剤に含まれるトナー粒子における上記換算粒径の傾き及び絶対偏差の平均値が上記範囲内であるため、潜像保持体表面のフィルミングや摩耗が抑制され、クリーニング特性の低下が抑制される。特に、上記絶対偏差の平均値が小さいため、トナー粒子の硬さのバラツキが小さく、潜像保持体表面にクリーニング部材（クリーニングブレード等）を押し付ける圧力を制御することにより、よりクリーニング特性の低下が抑制され、潜像保持体表面におけるトナーの残留が抑制される。そのため、帯電装置を潜像保持体に接触させて潜像保持体を帯電させる接触帯電方式や、転写部材等が潜像保持体に接触された状態で転写される接触転写方式等を採用しても、潜像保持体の帯電不良等に起因する画像欠陥が抑制される。また、クリーニング特性の低下が抑制されるため、クリーニング部材による潜像保持体へのストレスが低減される。
【００８２】
なお、画像形成装置は、上記潜像保持体、静電潜像形成手段、現像手段、転写手段、及びトナー除去手段（以下、「クリーニング手段」と称する場合がある）を少なくとも含むものであれば特に限定はされないが、その他必要に応じて、帯電手段、除電手段、定着手段等を含んでいていてもよい。
【００８３】
本実施の形態におけるプロセスカートリッジは、現像手段を備え、記述した本実施形態の現像剤が収容されたものであり、必要に応じて、静電潜像保持体、帯電手段、クリーニング手段、除電手段等のその他の部材を含んでいてもよい。
【００８４】
以下、本実施の形態におけるカートリッジ、画像形成装置、及びプロセスカートリッジについて、図面を用いて具体的に説明する。
【００８５】
図１は、好適な一実施形態における画像形成装置の基本構成を概略的に示す断面図である。図１に示す画像形成装置は、カートリッジを備えた構成となっている。
【００８６】
図１に示す画像形成装置１０は、静電潜像保持体１２、帯電手段１４、静電潜像形成手段１６、現像手段１８、転写手段２０、クリーニング手段２２、除電手段２４、定着手段２６、カートリッジ２８を備える。
なお、現像手段１８中及びカートリッジ２８中に収納されるトナーは、本実施形態のトナーである。
【００８７】
図１に示す画像形成装置は、カートリッジ２８の着脱される画像形成装置であり、カートリッジ２８は、トナー供給管３０を通して現像手段１８に接続されている。よって画像形成を行う際は、カートリッジ２８の中に収納されているトナーが、トナー供給管３０を通して現像手段１８に供給される。また、カートリッジ２８の中に収納されているトナーが少なくなった場合には、このカートリッジ２８を交換してもよい。
【００８８】
静電潜像保持体１２の周囲には、静電潜像保持体１２の回転方向（矢印Ａ方向）に沿って順に、静電潜像保持体１２表面を帯電させる帯電手段１４、画像情報に応じて静電潜像保持体１２表面に静電潜像を形成させる静電潜像形成手段１６、形成された静電潜像に本実施形態のトナーを供給する現像手段１８、静電潜像保持体１２表面に接触し静電潜像保持体１２の矢印Ａ方向への回転に伴い矢印Ｂ方向に従動回転するドラム状の転写手段２０、静電潜像保持体１２表面に接触するクリーニング装置２２、静電潜像保持体１２表面を除電する除電手段２４が配置されている。
【００８９】
静電潜像保持体１２と転写手段２０との間は、矢印Ｃ方向と反対側から不図示の搬送手段により矢印Ｃ方向に搬送される記録媒体５０が挿通される。静電潜像保持体１２の矢印Ｃ方向側には加熱源（不図示）を内蔵した定着手段２６が配置され、定着手段２６には接触部３２が設けられている。また、静電潜像保持体１２と転写手段２０との間を通過した記録媒体５０は、この接触部３２を矢印Ｃ方向へと挿通される。
【００９０】
静電潜像保持体１２としては、例えば感光体又は誘電記録体等が使用される。
感光体としては例えば、単層構造の感光体又は多層構造の感光体等を用いられる。また感光体の材質としては、セレンやアモルファスシリコン等の無機感光体や、有機感光体等が考えられる。
【００９１】
帯電手段１４としては、例えば、導電性（例えば２０℃における体積抵抗率が１×１０６Ωｃｍ以下）又は半導電性（例えば２０℃における体積抵抗率が１×１０７Ωｃｍ以上１×１０１３Ωｃｍ以下）のローラー、ブラシ、フィルム、ゴムブレード等を用いた接触帯電装置、コロナ放電を利用したコロトロン帯電やスコロトロン帯電などの非接触型の帯電装置等、公知の手段が使用される。
【００９２】
静電潜像形成手段１６としては、露光手段の他に、トナー像を記録媒体表面の所望の位置に形成しうる信号を形成する、従来公知のいずれの手段を使ってもよい。
露光手段としては、例えば、半導体レーザー及び走査装置の組み合わせ、光学系により構成されたレーザー走査書き込み装置、又はＬＥＤヘッドなど、従来公知の露光手段が使用される。
【００９３】
転写手段２０としては、具体的には例えば、電圧を印加した導電性又は半導電性のローラー、ブラシ、フィルム、ゴムブレード等を用いて、静電潜像保持体１２と記録媒体５０との間に電界を作り、帯電したトナー粒子で形成されたトナー像を転写する手段や、コロナ放電を利用したコロトロン帯電器やスコロトロン帯電器などで記録媒体５０の裏面をコロナ帯電して、帯電したトナーの粒子で形成されたトナー像を転写する手段など、従来公知の手段が使用される。
【００９４】
また転写手段２０として、二次転写手段を用いてもよい。すなわち、図示しないが二次転写手段は、トナー像を一旦中間転写体に転写した後、中間転写体から記録媒体５０にトナー像を二次転写する手段である。
【００９５】
クリーニング手段２２としては例えば、クリーニングブレード、クリーニングブラシなどが挙げられる。本実施の形態においては、クリーニング手段２２として、クリーニングブレードを用いたブレードクリーニング手段を採用している。クリーニングブレードとしては、例えば、ポリウレタン製の板状物質等が挙げられる。またクリーニングブラシとしては、例えば、ナイロン製のブラシ状物質等が挙げられる。
【００９６】
除電手段２４としては例えば、タングステンランプ、ＬＥＤなどが挙げられる。
【００９７】
定着手段２６としては、例えば加熱ロールと加圧ロールとで構成される加熱加圧によりトナー像を定着する熱定着器などが利用される。
加熱ロール又は加圧ロール等のロール表面を形成する材料は、例えばトナーに対して離型性の優れた材料、シリコンゴムやフッ素系樹脂などが挙げられる。
【００９８】
記録媒体５０としては、特に制限はなく、普通紙や光沢紙等をはじめとする従来公知のものが利用される。また記録媒体は、基材と基材上に形成された受像層を有するものを利用してもよい。
【００９９】
次に、画像形成装置１０を用いた画像形成について説明する。まず、静電潜像保持体１２の矢印Ａ方向への回転に伴い、帯電手段１４により静電潜像保持体１２表面を帯電し、帯電された静電潜像保持体１２表面に静電潜像形成手段１６により画像情報に応じた静電潜像を形成し、この静電潜像が形成された静電潜像保持体１２表面に、静電潜像の色情報に応じて現像手段１８から本実施形態の現像剤を供給することによりトナー像を形成する。
【０１００】
次に、静電潜像保持体１２表面に形成されたトナー像は、静電潜像保持体１２の矢印Ａ方向への回転に伴い、静電潜像保持体１２と転写手段２０との接触部に移動する。この際、接触部を、記録媒体５０が、不図示の用紙搬送ロールにより矢印Ｃ方向に挿通され、静電潜像保持体１２と転写手段２０との間に印加された電圧により、静電潜像保持体１２表面に形成されたトナー像が接触部にて記録媒体５０表面に転写される。
【０１０１】
トナー像を転写手段２０により記録媒体５０に転写した後の静電潜像保持体１２の表面は、クリーニング手段２２のクリーニングブレード４２によって残留しているトナーが除去され、除電手段２４により除電される。
【０１０２】
このようにしてトナー像がその表面に転写された記録媒体５０は、定着手段２６の接触部３２に搬送され、接触部３２を通過する際に、内蔵された加熱源（不図示）によってその接触部３２の表面が加熱された定着手段２６によって加熱される。この際、トナー像が記録媒体５０表面に定着されることにより画像が形成される。
【０１０３】
図２は、他の好適な一実施形態における画像形成装置の基本構成を概略的に示す断面図である。図２に示す画像形成装置は、プロセスカートリッジを備えた構成となっている。
【０１０４】
図２に示す画像形成装置２００は、画像形成装置本体（図示せず）に脱着するように配設されるプロセスカートリッジ２１０と、静電潜像形成手段２１６と、転写手段２２０と、定着手段２２６とを備えている。
【０１０５】
プロセスカートリッジ２１０は、静電潜像形成のための開口部２１１Ａが設けられた筐体２１１内に静電潜像保持体２１２と共に、その周囲に帯電手段２１４、現像手段２１８、及びクリーニング手段２２２を取り付けレール（図示せず）により組み合わせて一体化したものである。なお、プロセスカートリッジ２１０は、これに限られず、現像手段２１８と、静電潜像保持体２１２、帯電手段２１４、及びクリーニング手段２２２からなる群から選ばれる少なくとも一種と、を備えていればよい。
【０１０６】
一方、静電潜像形成手段２１６は、プロセスカートリッジ２１０の筐体２１１の開口部２１１Ａから静電潜像保持体２１２に静電潜像が形成される位置に配置されている。また、転写手段２２０は静電潜像保持体２１２に対向する位置に配置されている。
【０１０７】
静電潜像保持体２１２、帯電手段２１４、静電潜像形成手段２１６、現像手段２１８、転写手段２２０、クリーニング手段２２２、定着手段２２６、及び記録媒体２５０における個々の詳細については、上記図１の画像形成装置１０における静電潜像保持体１２、帯電手段１４、静電潜像形成手段１６、現像手段１８、転写手段２０、クリーニング手段２２、定着手段２６、及び記録媒体５０と同様である。
【０１０８】
また図２の画像形成装置２００を用いた画像形成についても、上記図１の画像形成装置１０を用いた画像形成と同様である。
【実施例】
【０１０９】
以下、実施例を挙げて本発明を具体的に説明するが、本発明は以下に示す実施例にのみ限定されるものではない。
なお、実施例中において「部」及び「％」は、特に断りのない限り「質量部」及び「質量％」を意味する。
【０１１０】
［各種特性の測定方法］
＜トナー粒子（着色粒子）中におけるＨＩＤＳの測定＞
以下のようにして、着色粒子中にＨＩＤＳが含有されているかどうかを確認した。
（１）トナー０．１ｇを秤量し、これに０．５ＭのＮａＯＨ水溶液５０ｍＬ、及び２０％界面活性剤（テイカパワー）を適量加えて、２８度で２時間ボールミルを用いて混合・攪拌を行う。
（２）その後、（１）を遠心分離機により２０００ｒｐｍで、３０分間分離を行う。
（３）（２）で得られた上澄み液を、ＪＩＳ規格５Ａの濾紙を用い、固液分離を行う。
（４）（３）で得られた濾液８．５ｍＬ、酢酸緩衝溶液１．０ｍＬ（１Ｍ酢酸２０．０ｍＬ、１Ｍ酢酸ナトリウム３０．０ｍＬ、及びイオン交換水１００ｍＬを十分に混合したもの）、並びに０．１９％塩化鉄（ＩＩＩ）水溶液０．５ｍＬを三角フラスコに秤量し、十分に混合を行う。
（５）（４）で得られた試料を、高速液体クロマトグラフ（ＨＰＬＣ）を用いて、下記の条件により測定し、分散液中にＨＩＤＳが含有されているかどうかを確認した。
【０１１１】
分析装置：（株）日立ハイテクノロジーズ製ＬａＣｈｒｏｍＥｌｉｔｅ  Ｌ−２０００シリーズ
カラム：ＨＩＴＡＣＨＩ  ＧＬ−Ｗ５２０−Ｓ（Φ７．８ｍｍ×３００ｍｍ）
検出器：Ｌ−２４５５形ダイオードアレイ検出器
測定波長：ＵＶ１９０〜４００ｎｍ
定量波長：ＵＶ２８４ｎｍ
移動相：５０ｍＭリン酸水素２カリウム
送液速度：１．０ｍＬ／ｍｉｎ
サンプル注入量：１０μＬ
カラム温度：５０℃
【０１１２】
＜トナー粒子（着色粒子）における換算粒径の傾き及び絶対偏差の平均値＞
着色粒子における換算粒径の傾き及び絶対偏差の平均値は、前記の方法により求めた。なお、本実施例においては、２，５００〜４，０００個のトナー粒子に対してパーティクルアナライザーによる測定を行い、換算粒径の傾き及び絶対偏差の平均値を求めた。
【０１１３】
［トナーの作製］
＜分散液の調整＞
−結着樹脂分散液（１）の調製（樹脂粒子分散液の調整）−
・エチレングリコール  ２２．１部
・ネオペンチルグリコール  ２１．６部
・１，９−ノナンジオール  ６８．６部
・テレフタル酸  ９７．２部
・トリメリット酸  ７６．８部
【０１１４】
上記成分をフラスコに仕込み、１．５時間かけて温度２００℃まで上げ、反応系内が均一に攪拌されていることを確認したのち、ジブチル錫オキサイドを１．２部投入した。更に、生成する水を除去しながら同温度から６時間かけて２４０℃まで温度を上げ、２４０℃で更に４時間脱水縮合反応を継続し、重量平均分子量が６０，０００であるポリエステル樹脂（１）を得た。
【０１１５】
次いで、これを溶融状態のまま、キャビトロンＣＤ１０１０（（株）ユーロテック製）に毎分１００ｇの速度で移送した。別途準備していた水性媒体タンクに試薬アンモニア水をイオン交換水で希釈した０．３７質量％濃度の希アンモニア水を入れ、熱交換器で１２０℃に加熱しながら毎分０．１リットルの速度で上記ポリエステル樹脂溶融体と同時に上記キャビトロンに移送した。回転子の回転速度が６０Ｈｚ、圧力が５ｋｇ／ｃｍ２の条件でキャビトロンを運転し、固形分３９．１％の結着樹脂分散液（１）を得た。
【０１１６】
−結着樹脂分散液（２）の調製−
・スチレン  ４５０部
・ｎブチルアクリレート  １６７部
・アクリル酸  １５部
・ドデカンチオール  １１部
【０１１７】
上記成分を混合溶解して溶液を調整した。アニオン性界面活性剤（ダウケミカル社製、ダウファックス）１２質量部をイオン交換水２５０部に溶解し、上記溶液を加えてフラスコ中で分散し乳化した（単量体乳化液Ａ）。さらに、同じくアニオン性界面活性剤（ダウケミカル社製、ダウファックス）１質量部を５５５部のイオン交換水に溶解し、重合用フラスコに仕込んだ。重合用フラスコを密栓し、還流管を設置し、窒素を注入しながらゆっくりと攪拌し、７５℃まで重合用フラスコをウォーターバスで加熱し、保持した。過硫酸アンモニウム９部をイオン交換水９２部に溶解し、重合用フラスコ中に定量ポンプを介して、２０分かけて滴下した後、単量体乳化液Ａをやはり定量ポンプを介して２００分かけて滴下した。その後、ゆっくりと攪拌を続けながら重合用フラスコを７５℃に、４時間保持して重合を終了した。これにより固形分量が３４．１質量％の結着樹脂分散液（２）が得られた。
【０１１８】
−顔料分散液の調製（着色剤粒子分散液の調整）−
・カーボンブラック（ＣＡＢＯＴ社製、Ｒ３３０）  ８０部
・アニオン性界面活性剤（ダウケミカル社製、ダウファックス）  １０部
・イオン交換水  ２４５部
上記成分を混合し、ホモジナイザー（ＩＫＡ社製、ウルトラタラックスＴ５０）を用いて２０分間分散した後、循環式長音波分散機（日本精機製作所製、ＲＵＳ−６００ＴＣＶＰ）にかけて固形分量２４．７質量％の顔料分散液を調製した。
【０１１９】
−離型剤分散液の調製（離型剤粒子分散液の調整）−
・離型剤（日本精鑞社製、ＦＴ１０５）  ９０部
・アニオン性界面活性剤（ダウケミカル社製、ダウファックス）  １５部
・イオン交換水  ２７０部
上記成分を混合し、ホモジナイザー（ＩＫＡ社製、ウルトラタラックスＴ５０）を用いて２０分間分散した後、循環式長音波分散機（日本精機製作所製、ＲＵＳ−６００ＴＣＶＰ）にかけて固形分量２５．２質量％の離型剤分散液を調製した。
【０１２０】
−着色粒子（１）の作製（トナー粒子の作製）−
・結着樹脂分散液（１）  １５２．２部
・顔料分散液  ２８．７部
・離型剤分散液  ２７．８部
・界面活性剤（ダウケミカル社製、ダウファックス）  ６部
・イオン交換水  ４５６部
【０１２１】
上記の成分を、丸型ステンレス製フラスコ中でホモジナイザー（ＩＫＡ製、ウルトラタラックスＴ５０）で混合分散する。その後、前記分散液をウォーターバスを用いて、５℃に保持しながら、１０％ポリ塩化アルミニウム水溶液５部を添加速度０．２４ｇ／ｍｉｎで加え、フラスコ内の内容物を攪拌しながら４４℃まで加熱攪拌し、４４℃で３５分間保持した。その後、追加の結着樹脂分散液（１）６５．２部を添加し、４０分攪拌した。得られた内容物を光学顕微鏡で観察すると、粒径が６．７μｍの凝集粒子が生成していることが確認された。水酸化ナトリウム水溶液で、ｐＨを７．５に調整した。その後、温度を上げて９０℃に到達した時点で２２％ＨＩＤＳ水溶液を１１．７部添加したのち５時間かけて凝集体を合一させ、冷却後、ろ過し、イオン交換水で充分洗浄後、乾燥して、体積平均粒径が６．３μｍの着色粒子（１）を得た。
【０１２２】
−着色粒子（２）の作製−
・結着樹脂分散液（１）  １４６．８部
・顔料分散液    ３２．３部
・離型剤分散液  ３５．７部
・界面活性剤（ダウケミカル社製、ダウファックス）  ６部
・イオン交換水  ４０７部
【０１２３】
上記の成分を、丸型ステンレス製フラスコ中でホモジナイザー（ＩＫＡ製、ウルトラタラックスＴ５０）で混合分散する。その後、前記分散液をウォーターバスを用いて、５℃に保持しながら、１０％ポリ塩化アルミニウム水溶液５部を添加速度０．３１ｇ／ｍｉｎで加え、フラスコ内の内容物を攪拌しながら４４℃まで加熱攪拌し、４４℃で３５分間保持した。その後、追加の結着樹脂分散液（１）６２．９部を添加し、４０分攪拌した。得られた内容物を光学顕微鏡で観察すると、粒径が６．７μｍの凝集粒子が生成していることが確認された。水酸化ナトリウム水溶液で、ｐＨを７．５に調整した。その後、温度を上げて９０℃に到達した時点で２２％ＨＩＤＳ水溶液を６．８部添加したのち５時間かけて凝集体を合一させ、冷却後、ろ過し、イオン交換水で充分洗浄後、乾燥して、体積平均粒径が６．７μｍの着色粒子（２）を得た。
【０１２４】
−着色粒子（３）の作製−
・結着樹脂分散液（１）  １５７．５部
・顔料分散液    ２１．５部
・離型剤分散液  ２３．８部
・界面活性剤（ダウケミカル社製、ダウファックス）  ６部
・イオン交換水  ５８４部
【０１２５】
上記の成分を、丸型ステンレス製フラスコ中でホモジナイザー（ＩＫＡ製、ウルトラタラックスＴ５０）で混合分散する。その後、前記分散液をウォーターバスを用いて、５℃に保持しながら、１０％ポリ塩化アルミニウム水溶液５部を添加速度０．１５ｇ／ｍｉｎで加え、フラスコ内の内容物を攪拌しながら４４℃まで加熱攪拌し、４４℃で３５分間保持した。その後、追加の結着樹脂分散液（１）６７．５部を添加し、４０分攪拌した。得られた内容物を光学顕微鏡で観察すると、粒径が６．７μｍの凝集粒子が生成していることが確認された。水酸化ナトリウム水溶液で、ｐＨを７．５に調整した。その後、温度を上げて９０℃に到達した時点で２２％ＨＩＤＳ水溶液を１７．３部添加したのち５時間かけて凝集体を合一させ、冷却後、ろ過し、イオン交換水で充分洗浄後、乾燥して、体積平均粒径が６．５μｍの着色粒子（３）を得た。
【０１２６】
−着色粒子（４）の作製−
・結着樹脂分散液（１）  １５２．２部
・顔料分散液    ２８．７部
・離型剤分散液  ２７．８部
・界面活性剤（ダウケミカル社製、ダウファックス）  ６部
・イオン交換水  ４１１部
【０１２７】
上記の成分を、丸型ステンレス製フラスコ中でホモジナイザー（ＩＫＡ製、ウルトラタラックスＴ５０）で混合分散する。その後、前記分散液をウォーターバスを用いて、５℃に保持しながら、１０％ポリ塩化アルミニウム水溶液５部を添加速度０．７ｇ／ｍｉｎで加え、フラスコ内の内容物を攪拌しながら４４℃まで加熱攪拌し、４４℃で３５分間保持した。その後、追加の結着樹脂分散液（１）６５．２部を添加し、４０分攪拌した。得られた内容物を光学顕微鏡で観察すると、粒径が６．７μｍの凝集粒子が生成していることが確認された。水酸化ナトリウム水溶液で、ｐＨを７．５に調整した。その後、温度を上げて９０℃に到達した時点で２２％ＥＤＴＡ水溶液を１０．５部添加したのち５時間かけて凝集体を合一させ、冷却後、ろ過し、イオン交換水で充分洗浄後、乾燥して、体積平均粒径が６．５μｍの着色粒子（４）を得た。
【０１２８】
−着色粒子（５）の作製−
・結着樹脂分散液（１）  １５５．８部
・顔料分散液    ２１．５部
・離型剤分散液  ２７．８部
・界面活性剤（ダウケミカル社製、ダウファックス）  ６部
・イオン交換水  ５０３部
【０１２９】
上記の成分を、丸型ステンレス製フラスコ中でホモジナイザー（ＩＫＡ製、ウルトラタラックスＴ５０）で混合分散する。その後、前記分散液をウォーターバスを用いて、５℃に保持しながら、１０％ポリ塩化アルミニウム水溶液５部を添加速度０．６３ｇ／ｍｉｎで加え、フラスコ内の内容物を攪拌しながら４４℃まで加熱攪拌し、４４℃で３５分間保持した。その後、追加の結着樹脂分散液（１）６６．８部を添加し、４０分攪拌した。得られた内容物を光学顕微鏡で観察すると、粒径が６．７μｍの凝集粒子が生成していることが確認された。水酸化ナトリウム水溶液で、ｐＨを７．５に調整した。その後、温度を上げて９０℃に到達した時点で２２％ＨＩＤＳ水溶液を１４．１部添加したのち５時間かけて凝集体を合一させ、冷却後、ろ過し、イオン交換水で充分洗浄後、乾燥して、体積平均粒径が６．４μｍの着色粒子（５）を得た。
【０１３０】
−着色粒子（６）の作製−
・結着樹脂分散液（２）  １７６．５部
・顔料分散液    １７．９部
・離型剤分散液  ３１．８部
・界面活性剤（ダウケミカル社製、ダウファックス）  ６部
・イオン交換水  ４１４部
【０１３１】
上記の成分を、丸型ステンレス製フラスコ中でホモジナイザー（ＩＫＡ製、ウルトラタラックスＴ５０）で混合分散する。その後、前記分散液をウォーターバスを用いて、５℃に保持しながら、１０％ポリ塩化アルミニウム水溶液５部を添加速度０．５ｇ／ｍｉｎで加え、フラスコ内の内容物を攪拌しながら４４℃まで加熱攪拌し、４４℃で３５分間保持した。その後、追加の結着樹脂分散液（２）７５．７部を添加し、４０分攪拌した。得られた内容物を光学顕微鏡で観察すると、粒径が６．７μｍの凝集粒子が生成していることが確認された。水酸化ナトリウム水溶液で、ｐＨを７．５に調整した。その後、温度を上げて９０℃に到達した時点で２２％ＨＩＤＳ水溶液を１６．４部添加したのち５時間かけて凝集体を合一させ、冷却後、ろ過し、イオン交換水で充分洗浄後、乾燥して、体積平均粒径が６．１μｍの着色粒子（６）を得た。
【０１３２】
−着色粒子（７）の作製−
・結着樹脂分散液（１）  １５５．８部
・顔料分散液    １７．９部
・離型剤分散液  ３１．８部
・界面活性剤（ダウケミカル社製、ダウファックス）  ６部
・イオン交換水  ５８３部
【０１３３】
上記の成分を、丸型ステンレス製フラスコ中でホモジナイザー（ＩＫＡ製、ウルトラタラックスＴ５０）で混合分散する。その後、前記分散液をウォーターバスを用いて、５℃に保持しながら、１０％塩化マグネシウム水溶液５部を添加速度０．４１ｇ／ｍｉｎで加え、フラスコ内の内容物を攪拌しながら４４℃まで加熱攪拌し、４４℃で３５分間保持した。その後、追加の結着樹脂分散液（１）６６．８部を添加し、４０分攪拌した。得られた内容物を光学顕微鏡で観察すると、粒径が６．７μｍの凝集粒子が生成していることが確認された。水酸化ナトリウム水溶液で、ｐＨを８．５に調整した。その後、温度を上げて９０℃に到達したのち５時間かけて凝集体を合一させ、冷却後、ろ過し、イオン交換水で充分洗浄後、乾燥して、体積平均粒径が６．７μｍの着色粒子（７）を得た。
【０１３４】
−着色粒子（８）の作製−
・結着樹脂分散液（１）  １５２．２部
・顔料分散液  ２８．７部
・離型剤分散液  ２７．８部
・界面活性剤（ダウケミカル社製、ダウファックス）  ６部
・イオン交換水  ４５６部
【０１３５】
上記の成分を、丸型ステンレス製フラスコ中でホモジナイザー（ＩＫＡ製、ウルトラタラックスＴ５０）で混合分散する。その後、前記分散液をウォーターバスを用いて、５℃に保持しながら、１０％塩化マグネシウム水溶液５部を添加速度０．３４ｇ／ｍｉｎで加え、フラスコ内の内容物を攪拌しながら４４℃まで加熱攪拌し、４４℃で３５分間保持した。その後、追加の結着樹脂分散液（１）６５．２部を添加し、４０分攪拌した。得られた内容物を光学顕微鏡で観察すると、粒径が６．６μｍの凝集粒子が生成していることが確認された。水酸化ナトリウム水溶液で、ｐＨを７．５に調整した。その後、温度を上げて９０℃に到達した時点で２２％ＨＩＤＳ水溶液を１２部添加したのち５時間かけて凝集体を合一させ、冷却後、ろ過し、イオン交換水で充分洗浄後、乾燥して、体積平均粒径が６．５μｍの着色粒子（８）を得た。
【０１３６】
−着色粒子（９）の作製−
・結着樹脂分散液（１）  １４８．６部
・顔料分散液  ２８．７部
・離型剤分散液  ３５．７部
・界面活性剤（ダウケミカル社製、ダウファックス）  ６部
・イオン交換水  ４４８部
【０１３７】
上記の成分を、丸型ステンレス製フラスコ中でホモジナイザー（ＩＫＡ製、ウルトラタラックスＴ５０）で混合分散する。その後、前記分散液をウォーターバスを用いて、５℃に保持しながら、１０％ポリ塩化アルミニウム水溶液５部を添加速度６．２ｇ／ｍｉｎで加え、フラスコ内の内容物を攪拌しながら４４℃まで加熱攪拌し、４４℃で３５分間保持した。その後、追加の結着樹脂分散液（１）６３．７部を添加し、４０分攪拌した。得られた内容物を光学顕微鏡で観察すると、粒径が６．７μｍの凝集粒子が生成していることが確認された。水酸化ナトリウム水溶液で、ｐＨを７．５に調整した。その後、温度を上げて９０℃に到達した時点で２２％ＨＩＤＳ水溶液を２９．６部添加したのち５時間かけて凝集体を合一させ、冷却後、ろ過し、イオン交換水で充分洗浄後、乾燥して、体積平均粒径が６．４μｍの着色粒子（９）を得た。
【０１３８】
−着色粒子（１０）の作製−
・結着樹脂分散液（１）  １５７．５部
・顔料分散液    ２７．８部
・離型剤分散液  １７．９部
・界面活性剤（ダウケミカル社製、ダウファックス）  ６部
・イオン交換水  ４４９部
【０１３９】
上記の成分を、丸型ステンレス製フラスコ中でホモジナイザー（ＩＫＡ製、ウルトラタラックスＴ５０）で混合分散する。その後、前記分散液をウォーターバスを用いて、２５℃に保持しながら、１０％ポリ塩化アルミニウム水溶液５部を添加速度７．６ｇ／ｍｉｎで加え、フラスコ内の内容物を攪拌しながら４４℃まで加熱攪拌し、４４℃で３５分間保持した。その後、追加の結着樹脂分散液（１）６７．５部を添加し、４０分攪拌した。得られた内容物を光学顕微鏡で観察すると、粒径が６．７μｍの凝集粒子が生成していることが確認された。水酸化ナトリウム水溶液で、ｐＨを８．５に調整した。その後、温度を上げて９０℃に到達したのち５時間かけて凝集体を合一させ、冷却後、ろ過し、イオン交換水で充分洗浄後、乾燥して、体積平均粒径が６．２μｍの着色粒子（１０）を得た。
【０１４０】
−着色粒子（１１）の作製−
・結着樹脂分散液（１）  １５５．８部
・顔料分散液    １４．３部
・離型剤分散液  ３５．７部
・界面活性剤（ダウケミカル社製、ダウファックス）  ６部
・イオン交換水  ４７４部
【０１４１】
上記の成分を、丸型ステンレス製フラスコ中でホモジナイザー（ＩＫＡ製、ウルトラタラックスＴ５０）で混合分散する。その後、前記分散液をウォーターバスを用いて、２５℃に保持しながら、１０％ポリ塩化アルミニウム水溶液５部を添加速度６．７ｇ／ｍｉｎで加え、フラスコ内の内容物を攪拌しながら４４℃まで加熱攪拌し、４４℃で３５分間保持した。その後、追加の結着樹脂分散液（１）６６．８部を添加し、４０分攪拌した。得られた内容物を光学顕微鏡で観察すると、粒径が６．７μｍの凝集粒子が生成していることが確認された。水酸化ナトリウム水溶液で、ｐＨを７．５に調整した。その後、温度を上げて９０℃に到達した時点で２２％ＨＩＤＳ水溶液を２４．６部添加したのち５時間かけて凝集体を合一させ、冷却後、ろ過し、イオン交換水で充分洗浄後、乾燥して、体積平均粒径が６．２μｍの着色粒子（１１）を得た。
【０１４２】
−着色粒子（１２）の作製−
・結着樹脂分散液（１）  １４８．６部
・顔料分散液    ３２．３部
・離型剤分散液  ２７．８部
・界面活性剤（ダウケミカル社製、ダウファックス）  ６部
・イオン交換水  ３６５部
【０１４３】
上記の成分を、丸型ステンレス製フラスコ中でホモジナイザー（ＩＫＡ製、ウルトラタラックスＴ５０）で混合分散する。その後、前記分散液をウォーターバスを用いて、２５℃に保持しながら、１０％ポリ塩化アルミニウム水溶液５部を添加速度８．１ｇ／ｍｉｎで加え、フラスコ内の内容物を攪拌しながら４４℃まで加熱攪拌し、４４℃で３５分間保持した。その後、追加の結着樹脂分散液（１）６３．７部を添加し、４０分攪拌した。得られた内容物を光学顕微鏡で観察すると、粒径が６．７μｍの凝集粒子が生成していることが確認された。水酸化ナトリウム水溶液で、ｐＨを７．５に調整した。その後、温度を上げて９０℃に到達した時点で２２％ＨＩＤＳ水溶液を２２．７部添加したのち５時間かけて凝集体を合一させ、冷却後、ろ過し、イオン交換水で充分洗浄後、乾燥して、体積平均粒径が６．８μｍの着色粒子（１２）を得た。
【０１４４】
−着色粒子（１３）の作製−
・ポリエステル樹脂（１）  ５０部
・カーボンブラック（ＣＡＢＯＴ社製、Ｒ３３０）  ５部
・離型剤（日本精鑞社製、ＦＴ１０５）  ４重量部
【０１４５】
上記材料を７０℃まで加熱し溶融させた後、１０％ポリ塩化アルミニウム水溶液５部を添加速度１０ｇ／ｍｉｎで加えながら、ヘンシェルミキサーで混合した後、エクストルーダーにて設定温度１４０℃、スクリュー回転数３００ｒｐｍ、供給スピード２５０ｋｇ／ｈで溶融混練した。冷却後、粗粉砕した後、ジェットミルにて微粉砕し、さらにこの粉砕物を風力分級して、体積平均粒径が７．８μｍの着色粒子（１３）を得た。
【０１４６】
−着色粒子（１４）の作製−
・結着樹脂分散液（１）  １４６．８部
・顔料分散液    ４３．０部
・離型剤分散液  ２３．８部
・界面活性剤（ダウケミカル社製、ダウファックス）  ６部
・イオン交換水  ５９３部
【０１４７】
上記の成分を、丸型ステンレス製フラスコ中でホモジナイザー（ＩＫＡ製、ウルトラタラックスＴ５０）で混合分散する。その後、前記分散液をウォーターバスを用いて、２５℃に保持しながら、１０％ポリ塩化アルミニウム水溶液５部を添加速度７．２ｇ／ｍｉｎで加え、フラスコ内の内容物を攪拌しながら４４℃まで加熱攪拌し、４４℃で３５分間保持した。その後、追加の結着樹脂分散液（１）６２．９部を添加し、４０分攪拌した。得られた内容物を光学顕微鏡で観察すると、粒径が６．８μｍの凝集粒子が生成していることが確認された。水酸化ナトリウム水溶液で、ｐＨを７．５に調整した。その後、温度を上げて９０℃、５時間かけて凝集体を合一させ、冷却後、ろ過し、イオン交換水で充分洗浄後、乾燥して、体積平均粒径が６．６μｍの着色粒子（１４）を得た。
【０１４８】
−着色粒子（１５）の作製−
・結着樹脂分散液（１）  １４５．０部
・顔料分散液    ３７．６部
・離型剤分散液  ３３．７部
・界面活性剤（ダウケミカル社製、ダウファックス）  ６部
・イオン交換水  ５１５部
【０１４９】
上記の成分を、丸型ステンレス製フラスコ中でホモジナイザー（ＩＫＡ製、ウルトラタラックスＴ５０）で混合分散する。その後、前記分散液をウォーターバスを用いて、２５℃に保持しながら、１０％ポリ塩化アルミニウム水溶液５部を添加速度．９．２ｇ／ｍｉｎで加え、フラスコ内の内容物を攪拌しながら４４℃まで加熱攪拌し、４４℃で３５分間保持した。その後、追加の結着樹脂分散液（１）６２．１部を添加し、４０分攪拌した。得られた内容物を光学顕微鏡で観察すると、粒径が６．３μｍの凝集粒子が生成していることが確認された。水酸化ナトリウム水溶液で、ｐＨを７．５に調整した。その後、温度を上げて９０℃に到達した時点で２２％ＨＩＤＳ水溶液を１９．１部添加したのち５時間かけて凝集体を合一させ、冷却後、ろ過し、イオン交換水で充分洗浄後、乾燥して、体積平均粒径が６．３μｍの着色粒子（１５）を得た。
【０１５０】
−外添剤の外添−
市販のヒュームドシリカＲＸ５０（日本アエロジル（株）製、個数平均粒子径Ｄ５０：４０ｎｍ）を用意した。
得られた着色粒子（トナー粒子）１００部に対し、上記外添剤を３部加え、ヘンシェルミキサーを用い周速４５ｍ／ｓで１０分間ブレンドを行った後、４５μｍ網目のシーブを用いて粗大粒子を除去し、トナーを得た。
【０１５１】
［現像剤の作製］
−キャリアの製造−
・フェライト粒子（体積平均粒子径：５０μｍ）  １００部
・トルエン  １４部
・スチレン−メチルメタクリレート共重合体  ２部
（成分比：９０／１０、Ｍｗ＝８００００）
・カーボンブラック（Ｒ３３０：キャボット社製）  ０．２部
【０１５２】
まず、フェライト粒子を除く上記成分を１０分間スターラーで撹拌させて、分散した被覆液を調製し、次に、この被覆液とフェライト粒子とを真空脱気型ニーダーに入れて、６０℃において３０分撹拌した後、さらに加温しながら減圧して脱気し、乾燥させることによりキャリアを得た。
【０１５３】
−トナーとキャリアの混合−
上記トナー５部に対し、得られたキャリア１００部を加え、Ｖ−ブレンダーを用い４０ｒｐｍで２０分間撹拌し、１７７μｍの網目を有するシーブで篩うことにより、現像剤を得た。
得られた現像剤に含まれる着色粒子を構成する樹脂及び特定金属元素の種類、ＨＩＤＳの有無、並びに製造条件（凝集剤添加速度及び凝集剤添加温度）を表１に示す。
また、着色粒子における換算粒径の傾き及び絶対偏差の平均値を前記方法により得た結果を併せて表１に示す。
【０１５４】
［トナーの評価］
＜クリーニング性の評価＞
Ｆｕｊｉ  Ｘｅｒｏｘ社製ＤｏｃｕＣｅｎｔｅｒＣｏｌｏｒ ａ４５０改造機を用いて、クリーニング性の評価を行った。このＤｏｃｕＣｅｎｔｅｒＣｏｌｏｒ ａ４５０改造機は、クリーニングブレードによって感光体表面をクリーニングするクリーニング装置が設けられている。また、感光体の帯電方式は接触帯電方式を採用している。さらに中間転写体が用いられている。
まず、前記トナー濃度が５質量％の各現像剤を上記画像形成装置の現像器に収容し、温度３０℃、湿度９０％ＲＨの環境に７２時間放置した。その後、評価時は感光体表面の各色のトナー現像量が、４０から５０ｇ／ｍ２の範囲で維持されるように現像条件を設定した。
【０１５５】
上記条件により５万枚の画像形成を行った。クリーニング性の評価は、５万枚後における潜像保持体表面上のフィルミングの有無及びレーザー顕微鏡による潜像保持体の表面磨耗量、中間転写体上に形成した出力画像１５０ｍｍ×１５０ｍｍ大の画像密度５０％となるハーフトーンのソリッド画像の画像ムラの有無により判定した。評価結果を表１に示す。
【０１５６】
＜定着画像の耐久性の評価＞
定着器を取り出したカラー複写機ＤｏｃｕＣｅｎｔｒｅＣｏｌｏｒ４００（富士ゼロックス社製）に装填し、トナー載り量が０．４５ｍｇ／ｃｍ２となるように調整して未定着画像を出力した。なお出力画像は５０ｍｍ×５０ｍｍ大の画像密度が１００％となるソリッド画像で、用紙は「Ｃ２Ｒ」（富士ゼロックスインターフィールド社製）を用いた。
画像の定着は、モノクロ複写機ＤｏｃｕＣｅｎｔｅｒｆ１１００(富士ゼロックス社製)から取り出した定着器を、定着器のロール温度を変更できるように改造し、定着器の用紙搬送速度は４６０ｍｍ／秒として、この条件で前記未定着画像を定着器の温度を１４０℃から２１０℃まで５℃ずつ適宜変えて定着し定着画像を得た。
最低定着温度(低温オフセットが発生しない最低温度)において得られた定着画像部分を、重りを用いて折り曲げ、その部分の画像欠損度合いによりグレード付けを行った。評価基準は以下の通りである。結果を表１に示す。
−評価基準−
Ｇ１：画像欠損は折り目の部分のみであり、保存性、耐久性が高い
Ｇ２：画像欠損は折り目の部分とその周囲に及ぶが、軽微であり、許容範囲内である
Ｇ３：画像欠損が折り目の部分とその周囲の大部分に及び、許容範囲を超えている
【０１５７】
【表１】
0005471215.tif 000002
【０１５８】
表１の結果より、実施例では、比較例に比べ、５万枚後のクリーニング特性、及び定着画像の耐久性が良好であることが分かる。
なお、比較例１及び７では、潜像保持体表面のフィルミングが確認された。また比較例２及び５では、潜像保持体の表面劣化に起因する摩耗量が大きく、画像ムラが確認された。さらに比較例３から５では、潜像保持体表面のフィルミングまたは潜像保持体の表面劣化に起因する摩耗が確認され、また比較例２、５及び６では定着画像の大部分で欠損が発生した。
【符号の説明】
【０１５９】
１０、２００  画像形成装置
１２、２１２  潜像保持体
１６、２１６  静電潜像形成手段
１８、２１８  現像手段
２０、２２０  転写手段
２６、２２６  定着手段
２８   カートリッジ
３０   トナー供給管
３２   接触部
５０、２５０  記録媒体
２１０ プロセスカートリッジ
【図１】
0005471215.tif 000003
【図２】
0005471215.tif 000004